(57)【要約】  本発明は、実質的に不粘着性のコーティングを有する、ホットメルト接着剤（ＨＭＡ）、好ましくはホットメルト粘着剤（ＨＭＰＳＡ）を作製する方法であって、上記ＨＭＡ、好ましくはＨＭＰＳＡを更なる使用のために容易に取り扱い、包装して、運搬することができる、方法に関する。【選択図】図１【特許請求の範囲】
【請求項１】
コーティングを有するＨＭＡ塊を作製する方法であって、該コーティングは最大５０℃の不粘着特性を有し、前記方法は液体形態又は溶融形態で存在するコーティング材料を固体形態で存在する該ＨＭＡ塊の表面に少なくとも部分的に塗布する工程を含み、塗布する該コーティング材料は該ＨＭＡ塊の表面上にて６０秒以内に固化及び固定してコーティングを形成する、方法。
【請求項２】
前記コーティング材料を塗布する工程において、前記ＨＭＡ塊の表面温度が−２０℃〜４０℃の範囲である、請求項１に記載の方法。
【請求項３】
前記コーティング材料のＤＳＣ融点又は軟化点（ＡＳＴＭ  Ｅ  ２８）が５０℃を超える、請求項１又は２に記載の方法。
【請求項４】
前記ＨＭＡ塊がペレット化形態で存在する、請求項１〜３のいずれか一項に記載の方法。
【請求項５】
前記ＨＭＡ塊が、ポリエステル、ポリ（メタ）アクリレート、ポリオレフィン、ポリウレタン、エチレン系（コ）ポリマー、ポリ酢酸ビニル及びそのコポリマー、ビニルモノマーとポリアルキレンオキシドとのコポリマー、スチレンブロックコポリマー、並びにそれらのブレンド又は混合物からなる群から選択される１つ又は複数の構成要素と、任意に粘着付与樹脂、可塑剤、ワックス、抗酸化剤、安定剤、接着促進剤、充填剤、顔料、染料、油及び香料からなる群から選択される１つ又は複数の構成要素とを含む、請求項１〜４のいずれか一項に記載の方法。
【請求項６】
前記コーティングが、ワックス又はその派生物、エチレン系（コ）ポリマー、ポリオレフィン、ポリ酢酸ビニル及びそのコポリマー、ポリ（メタ）アクリレート、ポリエステル、ポリビニルアルコール、ポリウレタン、ビニルモノマーとポリアルキレンオキシドとのコポリマー、及びエラストマーブロックコポリマー、並びにそれらのブレンド又は混合物からなる群から選択される１つ又は複数の構成要素と、任意に可塑剤、安定剤及び抗酸化剤からなる群から選択される１つ又は複数の構成要素とを含む、請求項１〜５のいずれか一項に記載の方法。
【請求項７】
前記コーティングは該コーティングを有する該ＨＭＡ塊が溶融しても該ＨＭＡの特性に悪影響を及ぼさない、請求項１〜６のいずれか一項に記載の方法。
【請求項８】
前記コーティング材料はスプレーコーティング、カーテンコーティング、浸漬コーティング、又はそれらの組合せによって塗布される、請求項１〜７のいずれか一項に記載の方法。
【請求項９】
前記浸漬コーティングは０．１秒〜３０秒の期間内に行われる、請求項８に記載の方法。
【請求項１０】
前記コーティング材料を塗布する工程の前に、下記の工程の１つ又は複数：
前記ＨＭＡ塊をペレット化する工程と、
そのまま又はペレット化形態にて存在する前記ＨＭＡ塊を、圧力を印加して又は印加することなく成形する工程と、
そのまま若しくはペレット化形態及び／又は成形された形態で存在する前記ＨＭＡ塊を蒸発及び／又は加熱により乾燥する工程と、
そのまま若しくはペレット化形態及び／又は成形された形態及び／又は乾燥形態で存在する前記ＨＭＡ塊の形状を、圧力を印加することにより固定する工程と、
を含む、請求項１〜９のいずれか一項に記載の方法。
【請求項１１】
コーティングを有するＨＭＡ塊であって、該コーティングは最大５０℃の不粘着特性を有し、該ＨＭＡ塊を請求項１〜１０のいずれか一項に記載の方法により得ることができる、コーティングを有するＨＭＡ塊。
【発明の詳細な説明】
【技術分野】
【０００１】
本発明は、実質的に不粘着性のコーティングを有する、ホットメルト接着剤（ＨＭＡ）、好ましくはホットメルト粘着剤（pressure sensitive adhesive）（ＨＭＰＳＡ）を作製する方法であって、上記ＨＭＡ、好ましくはＨＭＰＳＡを更なる使用のために容易に取り扱い、包装して、運搬することができる、方法に関する。
【背景技術】
【０００２】
ホットメルト接着剤（ＨＭＡ）は室温にて熱可塑性の固体材料であり、一般的に溶融又は液体状態で塗布される。ホットメルト粘着剤（ＨＭＰＳＡ）は固化後も粘着状態のままであり、圧力を印加することで表面上に接着することができるＨＭＡの一種である。
【０００３】
ＨＭＡは製品の特徴及びエンドユーザー要件に応じて様々な形態で包装されている。ＨＭＡ、特にＨＭＰＳＡには不粘着（すなわち「非粘着（non-tacky：粘着性のない）」）膜又はコーティングで保護されていない場合に製品の粘着性による多様な取扱いの難しさ及び汚染の危険性がある。さらに、或る特定の用途において要求される高粘着ＨＭＰＳＡ配合物は、発送（shipment）中に又は高温で長時間保存する場合にサポートがなければ、容易に変形及びコールドフローを起こす。その結果を受けて、不粘着ＨＭＰＳＡの包装技法が開発され、様々な方法での改善が試みられている。
【０００４】
現行の技術水準における例の多くは、溶融形態のＨＭＡ、特にＨＭＰＳＡを、様々な大きさの、段ボール箱、ドラム、プラスチック容器、紙又は使い捨て皿等のシリコーンをコーティング処理した容器の中に注型することに言及している。続いてこの材料を好適な期間、周囲条件下にて又は大型冷蔵庫において冷却し、積み重ねて、包装し、発送のために調製する。しかしながら、製品は、配送前に長期間、冷却及び固化され、冷却過程に更に棚が必要であり、高温液体を取り扱うことによる潜在的危険性が高く、製造業者にとって使い捨て容器の費用がかかり、ユーザーが大きい物理的な力により包装を剥がした後、材料を溶融ポットに加える必要があり、またその包装は処理の最後に廃棄されるという大きな欠点がある。
【０００５】
特許文献１では、溶融ＨＭＰＳＡを、ヒートシンクに接する円柱状プラスチックチューブに直接注ぐか、又はそこにポンプ送達させ、膜から余分な熱を逃がす方法が記載されている。溶融接着剤は周囲の膜と融合し、接着剤と同時に溶融するとともに、溶融ポット内では包装の大きな構築（build up）が起こらない非ブロッキング接着剤パッケージがもたらされる。特許文献２では、表面が不粘着のＨＭＰＳＡが記載されており、ここでは接着剤がダイオリフィスを通って押し出され、接着剤の表面に溶融膜を形成するポリマー材料が噴霧されるが、接着剤は溶融状態のままである。続いてコーティング処理された接着剤の表面を熱処理することで、連続膜を得て、接着剤塊を取扱いに適した温度まで冷却する。
【０００６】
注型し、すなわち溶融ＨＭＡを型穴又はプラスチックチューブに注ぎ入れ、非粘着コーティング剤とともに接着剤を共押出しすることに加えて、ＨＭＰＳＡのペレット化又は圧迫切断（squeeze-cutting）（枕形（pillows））、及び有機（ポリマー）材料（例えばフェノール樹脂）含有粉末等の非粘着成分を用いた粉化、非粘着材料を用いてペレット化した材料の個々のコーティング、又は接着剤のプラスチック包装膜への充填といった従来技術で利用可能な例もある。特許文献３には、溶融プラスチック材料を、プラスチック材料に適合した非付着材料の入った冷却液浴へと押出し、プラスチック材料を幾つかの部分に切り出し、それらの部分を冷却液から分離した後、個々の粒子と第２の非付着材料、好ましくは粉化ポリオレフィンワックスとを接触させることにより、非粘着性の自由流動ポリマー粒子を作製する方法が開示されている。特許文献４には、材料の外層が４５℃まで感圧性ではない粒状形態の自由流動ＨＭＰＳＡが開示されている。溶融形態のＨＭＰＳＡを水中で造粒し、乾燥し、ポリエチレンワックス、消泡剤、成膜剤及び水で構成される微細液滴コーティング成分を個々に噴霧し、個々のペレットをコーティング成分で少なくとも９０％覆う。ＨＭＰＳＡ粒又はＨＭＰＳＡ片の粉化又は個々のコーティングには、コーティングの表面対体積比が顕著に高いことから、製品が希釈され、コーティング材料の混入が高くなる危険性が高いという大きな欠点がある。
【０００７】
特許文献５には、初めにＨＭＡを均一な分離部分として形成し、固化させ、最後に大部分をプラスチック包装膜に包む方法が開示されている。プラスチック包装材料は接着剤の成分であるか、又は接着剤と化学的に適合するため、包装はポット内で接着剤とともに溶融することができる。しかしながら、接着剤及び膜の両方は冷却状態で接し、膜と接着剤との間で融合又は実質的な相互作用はない。したがって、溶融期間中、接着剤と膜とが別々に溶融し、膜とＨＭＡ部分との間のエアポケット（air pockets）により、膜が押され、溶融ポットの上部に集まる。結果として、膜は適切に溶融することができず、タンクの表面上に浮かび（いわゆる従来技術における「ジェリーフィッシュ効果」）、続いて膜が炭化し、溶融ポットにおけるフィルターを塞ぐ。
【先行技術文献】
【特許文献】
【０００８】
【特許文献１】米国特許第５，３７３，６８２号
【特許文献２】米国特許第５，８６５，９２７号
【特許文献３】欧州特許第０４１０９１４号
【特許文献４】米国特許第６，７１６，５２７号
【特許文献５】欧州特許第０４６９５６４号
【発明の概要】
【発明が解決しようとする課題】
【０００９】
本発明の根底にある技術的課題は、粘着性材料の取扱いを改善させるとともに、ＨＭＡ溶融ポットにおける炭化及び閉塞の問題を引き起こすＨＭＡ用包装膜を不要にするような実質的に不粘着性のコーティングを有する、ＨＭＡ塊、好ましくはＨＭＰＳＡ塊を得るための新しい方法を提供することである。さらに、本方法によってＨＭＡとの適合性及び溶融挙動に応じてコーティング材料の種類を選ぶための柔軟性が与えられ、このことはＨＭＡ、好ましくはＨＭＰＳＡの製品性能及び最終使用特性に直接影響する。
【課題を解決するための手段】
【００１０】
上記の技術的課題の解決は、特許請求の範囲にて特徴付けられる実施の形態を提供することにより達成される。特に本発明は、コーティングを有するＨＭＡ塊を作製する方法であって、該コーティングは最大５０℃の不粘着特性を有し、上記方法は液体形態又は溶融形態で存在するコーティング材料を固体形態で存在するＨＭＡ塊の表面に少なくとも部分的に塗布する工程を含み、塗布する該コーティング材料は該ＨＭＡ塊の表面上にて６０秒以内、好ましくは３０秒以内であるが、少なくとも０．１秒以上、例えば０．１秒〜３０秒で固化及び固定してコーティングを形成する、方法を提供する。本発明によると、「ＨＭＡ塊」、「ＨＭＡ材料」及び「ＨＭＡ配合物」という用語はそれぞれ、好ましくはＨＭＰＳＡ群を含み、すなわち好ましい実施の形態では、本明細書で使用される「ＨＭＡ塊」又は「ＨＭＡ材料」又は「ＨＭＡ配合物」という用語は「ＨＭＰＳＡ塊」又は「ＨＭＰＳＡ材料」又は「ＨＭＰＳＡ配合物」という用語に置き換えることができる。その上、或る特定温度（Ｔ）までの「不粘着」及び「不粘着特性」という用語は、材料が言及される温度（Ｔ）未満にて通例（包装、操作者の手等が）接する表面に付着しないことを意味する。一般に、上記特性はコーティングを有するＨＭＡのブロック同士が互いに触れている段ボール箱内に材料を入れることにより評価することができる。箱を閉じ、１週間、言及される温度にてオーブンに入れる。次いで、箱をオーブンから取り出し、室温にて平衡化させる。その後、コーティング処理されたＨＭＡの各ブロックを、隣接するブロック、保護紙又は操作者の手に付着することなく、手で個々に容易に取り出すことができる場合、コーティングを不粘着であると評価する。
【００１１】
本発明の一実施の形態では、コーティング材料を塗布する工程の前のＨＭＡ塊の表面温度は−２０℃〜４０℃の範囲、例えば室温（約２５℃）であることが好ましい。溶融ポット内のコーティング材料の温度は、ＨＭＡ塊の表面に塗布した際、８０℃〜２５０℃、より好ましくは１２０℃〜２１０℃、最も好ましくは１５０℃〜２００℃である。コーティング材料のＤＳＣ融点、又は融点が適用されない場合には軟化点（ＡＳＴＭ  Ｅ  ２８）は５０℃を超えることが好ましい。
【００１２】
本発明の一実施の形態では、ＨＭＡ塊はペレット化形態で存在し得る。さらに、ＨＭＡ塊は、ポリエステル、ポリ（メタ）アクリレート、ポリオレフィン、ポリウレタン、エチレン系コポリマー、ポリ酢酸ビニル及びそのコポリマー、ビニルモノマーとポリアルキレンオキシドとのコポリマー、スチレンブロックコポリマー、並びにそれらのブレンド又は混合物からなる群から選択される１つ又は複数の構成要素を含み得る。さらにＨＭＡ塊は、任意の構成要素／成分として粘着付与樹脂、可塑剤、ワックス、抗酸化剤、安定剤、接着促進剤、充填剤、顔料、染料、油及び香料からなる群から選択される１つ又は複数の構成要素／成分を含有し得る。
【００１３】
コーティング材料は、最大５０℃の不粘着特性を有するとともに、ワックス又はその派生物、エチレン系（コ）ポリマー、ポリオレフィン、ポリ酢酸ビニル及びそのコポリマー、ポリ（メタ）アクリレート、ポリエステル、ポリビニルアルコール、ポリウレタン、ビニルモノマーとポリアルキレンオキシドとのコポリマー、エラストマーブロックコポリマー、及びそれらのブレンド又は混合物からなる群から選択される複数の構成要素の内の１つを含み得る。さらにコーティング材料は、任意の構成要素／成分として可塑剤、安定剤及び抗酸化剤からなる群から選択される１つ又は複数の構成要素／成分を含有し得る。コーティング材料は原則としてコーティングとして存在する場合の最大５０℃の上記不粘着特性を除けば何ら制限はないが、エンドユーザー／顧客が更に塗布するためにコーティングを有するＨＭＡ塊を溶融させる場合にＨＭＡの（予測される）特性に悪影響（すなわち大きな有害作用）をもたらさないように選択することが好まれ得る。コーティング材料は、例えばスプレーコーティング、カーテンコーティング又は浸漬コーティング等の当該技術分野に既知の任意の方法により塗布することができ、スプレーコーティングが好ましい。浸漬コーティングでは、ＨＭＡ塊を浸漬する期間は０．１秒〜３０秒の期間内であることが好ましい。コーティング材料をＨＭＡ塊の表面に塗布した後、任意に例えば０．１秒〜１０秒間に、好ましくは１５０℃〜２５０℃の温度にて急速加熱することによりコーティングの形成を促すことができる。さらに塗布されたコーティングを室温（約２５℃）に冷却し、例えばすぐ使用することができる状態でコーティングを有するＨＭＡ塊を得ることができる。
【００１４】
好ましい実施の形態では、本発明による方法はコーティング材料をＨＭＡ塊の表面に少なくとも部分的に塗布する工程の前に、好ましくは与えられた順にて下記の工程の１つ又は複数：
ＨＭＡ塊をペレット化する工程と、
そのまま又はペレット化形態にて存在するＨＭＡ塊を、圧力を用いて又は用いることなく成形する工程と、
そのまま若しくはペレット化形態及び／又は成形された形態で存在するＨＭＡ塊を蒸発及び／又は加熱により乾燥する工程と、
そのまま若しくはペレット化形態及び／又は成形された形態及び／又は乾燥形態で存在するＨＭＡ塊の形状を、圧力を印加することにより、好ましくはピストン又は不粘着コーティングを有する二次鋳型を介して固定する工程と、
を含み得る。
【図面の簡単な説明】
【００１５】
【図１】本発明による方法の好ましい実施形態を示すブロック図である。
【発明を実施するための形態】
【００１６】
本発明の方法を好ましい実施形態及び具体例を用いて本明細書の下記で更に説明する。
【００１７】
ＨＭＰＳＡは、従来技術で既知のように、好ましくはＨＭＰＳＡ塊を円柱、矩形又は球形等の様々な形状及びサイズ、好ましくは１ｍｍ〜３０ｍｍの幾つかの部分へとペレット化することが可能な従来の水中ペレット化又は押出しシステムを用いてペレット化し、冷却液、好ましくは水中で固化させ、プロセスの終了時に実質的に乾燥させる。冷却液は、冷却プロセス中に個々の粒が互いに付着しないように、例えば米国特許第４，６４５，５３７号、同第４，５７６，８３５号及び同第４，７７４，１３８号に記載のように粘着防止（anti-blocking）表面仕上げ材料、離型剤又はペレット化助剤からなることが好まれ得る。
【００１８】
一部が冷却状態で、好ましくは０℃〜２０℃であり、低温であるために一時的に不粘着形態で存在するＨＭＰＳＡ塊を異なるサイズで構成され得る型穴に充填し、２５０ｇ〜４０００ｇのＨＭＰＳＡ塊を得ることが好ましい。型穴は付着防止コーティングを備えるか、又はシリコーン、テフロン（登録商標）、セラミック及び従来技術で既知の他の付着防止コーティングのような任意の付着防止エラストマー成分、並びにそれらの組合せから作製することができる。別の実施形態では、型穴はプラスチック、紙、段ボール箱及びそれらの組合せのような使い捨て要素から作製することができる。型穴は個々の細粒を一時的に結合させ、型穴の形状を保持するために、加熱素子を備えていてもよい。本発明の別の実施形態では、充填操作を真空下で行うことで、充填プロセスの規則性を改善することができるように、型穴は穿孔されていてもよい。別の実施形態では、型穴は、鋳型の付着防止特性を高めるために冷水、鉱油等のような様々な液体を型穴の壁に噴霧する更なるユニットを備えていてもよい。更なる実施形態では、型穴は圧力の印加及びＨＭＰＳＡ部分のより良好な包装のための更なるユニットを備えていてもよい。別の実施形態では、２つ以上の型穴が存在していてもよく、型穴同士は交換可能であり、充填プロセスの速度を向上させるために同時に作動させる、例えば一方の鋳型に充填させ、二次鋳型において圧力を印加することが可能である。
【００１９】
型穴を分割し（separated into pieces）、開くか、又は使い捨て可能な場合に完全に分解して変形させ、細粒のブロックをコンベアベルト上のコーティングゾーンへと移動させる。コーティングゾーンへと入る前に、ブロックを加熱した低湿ゾーンへと運ぶことで、残存する冷却液又は凝縮空気を分離することができることが好ましい。材料が軟化せず、エアポケットが開いたまま実質的に乾燥するように、加熱ゾーンはＨＭＰＳＡの軟化点未満、好ましくは８０℃未満であることが好ましい。加えて、ＨＭＰＳＡを第２の加熱ゾーンに通すことで、軟化点近くまでブロックを急速加熱することができ、ＨＭＰＳＡ部分のより良好な包装のために短期間、付着防止コーティング処理された塊とともに圧力を印加することが好ましい。結果としてブロックはコーティング後も元の形状を保つことができ、高い熱及び圧力の条件下で保管又は輸送中に自然に起こり得る、コールドフロー、フレーキング及びブリーディング現象が実質的に抑えられる。コーティングゾーンに入る前に、表面温度が−２０℃〜４０℃の範囲内、例えば室温（約２５℃）となるようにＨＭＰＳＡ塊を任意に冷却する。
【００２０】
取扱いを容易にするために、最終段階にてＨＭＰＳＡ粒のブロックに非粘着コーティング材料をコーティングする。コーティングは好適なホットメルト噴霧ノズルシステムを用いた噴霧若しくは繊維化（fiberization）、カーテンコーティング、又は接着剤と同様の特徴を有するコーティング材料の溶融液で満たされたシンクにＨＭＰＳＡブロックを浸漬することにより行うことができるが、原則としてコーティングはコーティング処理されたＨＭＰＳＡ塊の後の溶融プロセス中に何ら悪影響を与えない。塗布中、コーティング材料はＨＭＰＳＡ粒と或る特定レベルまで相互作用し、まとまった（united）材料を形成すると同時に溶融して、ＨＭＰＳＡ材料とブレンドを形成することができる。
【００２１】
ＨＭＰＳＡ塊はコーティング工程の前では冷却状態にあるため、ＨＭＰＳＡブロック上にある溶融状態のコーティング材料は数秒、すなわち６０秒以内、好ましくは３０秒以内であるが、少なくとも０．１秒以上、例えば０．１秒〜３０秒で固まり、製品は更に続いて冷却することなくすぐに発送することができる状態となる。
【００２２】
ＨＭＡ（好ましくはＨＭＰＳＡ）は多様な利用可能な／既知の熱可塑性材料を含むことができる。熱可塑性材料は熱を加えると、軟化し、鋳造可能となる又はその状態を保ち、剛性及び硬度は広範囲になり得るが、冷却すると再び硬くなり、相対的により剛性となる任意の材料である。熱可塑性材料は弾性及び接着剤基剤を得るために配合物に使用される。熱可塑性材料は、（コ）ポリマー、例えばポリエステル、ポリアクリレート、ポリオレフィン、ポリウレタン、エチレン酢酸ビニルポリマー（ＥＶＡ）、並びにエチレンメタクリレート、エチレンｎ−ブチルアクリレート及びエチレンアクリル酸ポリマーのような他のエチレンコポリマー；ポリエチレン、ポリプロピレン及びそのコポリマー、無水ポリ−α−オレフィン（ＡＰＡＯ）等のポリオレフィン；ポリ酢酸ビニル及びそのコポリマー；様々なアクリル系モノマー由来のポリ（メタ）アクリレート、例えばアルキル（メタ）アクリレート、ヒドロキシアルキル（メタ）アクリレート、アクリルアミド；ポリエステル；ポリビニルアルコール；ポリウレタン；ビニルモノマーとポリアルキレンオキシドとのコポリマーから選択することができる。熱可塑性ポリマーの他の例は、弾性ポリマー、例えばスチレン−ブタジエン（ＳＢ）、スチレン−イソプレン（ＳＩ）、スチレン−イソプレン−スチレン（ＳＩＳ）、スチレン−ブタジエン−スチレン（ＳＢ）、スチレン−エチレン−ブチレン−スチレン（ＳＥＢＳ）、スチレン−エチレン−ブチレン（ＳＥＢ）、スチレン−エチレン−プロピレン−スチレン（ＳＥＰＳ）及びスチレン−エチレン−プロピレン（ＳＥＰ）のようなスチレンブロックコポリマーである。
【００２３】
好適な熱可塑性材料は、ＨＭＡ、好ましくはＨＭＰＳＡの最終使用要件に従って、組成、分子量、融点、粘性又は接着特性に応じて容易に選択することができる。
【００２４】
ＨＭＡ材料（好ましくはＨＭＰＳＡ材料）は、最終接着剤、並びに任意に可塑剤、ワックス、抗酸化剤及び他の成分に接着特性及び粘着特性を与えるために、熱可塑性ポリマー又は熱可塑性ポリマーの組合せと併せて更に粘着付与樹脂を含有していてもよい。
【００２５】
本発明のＨＭＡ配合物における粘着付与樹脂は、天然樹脂及び変性樹脂、テルペン樹脂、フェノール変性炭化水素樹脂、脂肪族炭化水素樹脂及び芳香族炭化水素樹脂、水素化炭化水素樹脂、水素化樹脂及び水素化樹脂エステル、並びにロジンを含む。ロジン及びその派生物の例としては、ウッドロジン、トール油、松脂、ガムロジン、ウッドロジン、ロジンエステル樹脂が挙げられ、それらのエステル及び水素化又は脱水素化形態が含まれる。テルペン樹脂としては例えば、天然及び合成のテルペン、ポリテルペン及びテルペンエステルが挙げられる。更なる例としては、シクロペンタジエン、ジシクロペンタジエン由来のポリマーのような芳香族又は脂肪族−芳香族混合の粘着付与樹脂；スチレン、αメチルスチレン、ビニルトルエン、メトキシスチレン、第三級ブチルスチレン、クロロスチレン由来のコポリマーのようなスチレン樹脂；１，３-ブタジエン、シス−１，３−ペンタジエン、トランス−１，３−ペンタジエン、２−メチル−１，３−ブタジエン、２−メチル−２−ブテン及び他の共重合性モノマー等のモノマー由来の脂肪族樹脂、又は脂肪族石油炭化水素樹脂が挙げられる。粘着付与樹脂の軟化点は約７０℃〜１５０℃（環球法、ＡＳＴＭ  Ｅ２８により測定）であることが好ましい。接着剤組成物は、好ましくはＨＭＡ塊の総重量に対して５重量％〜６０重量％の範囲内の量の粘着付与樹脂を含む。
【００２６】
任意に、好ましくは粘性の調整のため及び流動特徴を与えるために、可塑剤をＨＭＡ配合物に使用することができる。ホットメルト接着剤における可塑剤含量は０重量％〜３５重量％、好ましくは５重量％〜２５重量％の量である。好適な可塑剤は医療用及び工業用のホワイト油、ナフテン系鉱油、フタレート、アジペート、ポリプロピレン、ポリブテン、ポリイソプレンオリゴマー、水素化ポリイソプレン及び／又はポリブタジエンオリゴマー、安息香酸エステル、植物油又は動物油、並びにそれらの派生物である。
【００２７】
可塑剤の例にはポリブテンの油又はオリゴマーのような水素化可塑剤も挙げられ得る。一価アルコール又は多価アルコール及びポリアルキレングリコールを使用することもできる。好適な別の可塑剤群はエステルであり、これには例えば液体ポリエステル及びグリセロールエステル、例えば二酢酸グリセロール及び三酢酸グリセロール、並びにネオペンチルグリコールジベンゾエート、グリセリルトリベンゾエート、ペンタエリスリトールテトラベンゾエート及び１，４−シクロヘキサンジメタノールジベンゾエートが含まれる。さらに、芳香族ジカルボン酸エステル、例えばフタル酸、イソフタル酸又はテレフタル酸のエステル系の可塑剤も使用することができる。スルホン酸のエステルも可塑剤として使用することができる。脂肪酸も好適な可塑剤である。このような成分は市販されている。
【００２８】
任意に、ＨＭＡ塊の総量に対して０重量％〜３０重量％の量のワックスをＨＭＡ配合物に添加することができる。この量は接着に悪影響を及ぼすことなく、粘性の調整及び凝固特性に有用な量の中から選択されるものとする。ワックスは天然起源又は合成起源のものであってもよい。好適な天然ワックスは植物ワックス、動物ワックス、鉱物ワックス又は石油化学ワックスである。好適な化学修飾ワックスは硬蝋、例えばモンタンエステルワックス、サルソール（sarsol）ワックス等である。好適な合成ワックスはポリアルキレンワックス及びポリエチレングリコールワックスである。好ましいワックスは石油化学ワックス、例えばワセリン、マイクロワックス及び合成ワックス、特にポリエチレンワックス、ポリプロピレンワックス、任意にＰＥ又はＰＰコポリマー、フィッシャー−トロプシュ樹脂、パラフィンワックス又は微結晶ワックスである。
【００２９】
加えて、他の典型的な補助剤及び添加剤を選択されたＨＭＡ配合物に組み込むことができる。例には、安定剤、抗酸化剤、光安定剤及び／又は接着促進剤がある。それらの機能は、処理、保存又は使用中にポリマーを分解から守ることである。使用に適した安定剤、特にＵＶ安定剤又は抗酸化剤としては、亜リン酸塩、フェノール、高分子量の立体障害フェノール、多官能性フェノール、硫黄及びリン含有フェノールが挙げられる。これらは通例、最大４重量％、好ましくは約０．１重量％〜約２重量％の量にてＨＭＡ配合物に添加される。立体障害フェノールは当該技術分野において知られており、フェノールのヒドロキシル基に近接した立体的に嵩高いラジカルも含有するフェノール化合物と特徴づけることができる。立体障害フェノールの例としては、１，３，５−トリメチル−２，４，６−トリス（３，５−ジ−ｔｅｒｔ−ブチル−４−ヒドロキシベンジル）ベンゼン；ペンタエリスリトールテトラキス−３（３，５−ジ−ｔｅｒｔ−ブチル−４−ヒドロキシフェニル）プロピオネート；ｎ−オクタデシル−３−（３，５−ジ−ｔｅｒｔ−ブチル−４−ヒドロキシフェニル）プロピオネート；４，４’−メチレンビス（４−メチル−６−ｔｅｒｔ−ブチルフェノール）；４，４’−チオビス（６−ｔｅｒｔ−ブチル−ｏ−クレゾール）；２，６−ジ−ｔｅｒｔ−ブチルフェノール；６−（４−ヒドロキシフェノキシ）−２，４−ビス（ｎ−オクチルチオ）−１，３，５−トリアジン；２，４，６−トリス（４−ヒドロキシ−３，５−ジ−ｔｅｒｔ−ブチル−フェノキシ）−１，３，５−トリアジン；ジ−ｎ−オクタデシル−３，５−ジ−ｔｅｒｔ−ブチル−４−ヒドロキシベンジル−ホスホネート；２−（ｎ−オクチルチオ）エチル−３，５−ジ−ｔｅｒｔ−ブチル−４−ヒドロキシベンゾエート；及びソルビトールヘキサ−（３，３，５−ジ−ｔｅｒｔ−ブチル−４−ヒドロキシフェニル）プロピオネートが挙げられる。これらの安定剤の効果は、安定剤に併せて、例えばチオジプロピオン酸エステル及び亜リン酸塩等の共力剤；エチレンジアミン四酢酸及びその塩、並びにジサリチラルプロピレンジイミン等のキレート剤及び金属不活性化剤を用いることにより更に高めることができる。
【００３０】
ＨＭＡ配合物は、必要に応じて他の適合性のあるポリマー、充填剤、顔料、染料、油、香料及び他の従来の添加剤を更に含有していてもよい。
【００３１】
コーティングは当該技術分野で既知の及び／又は市販されている熱水コーティング能のある任意の従来装置を用いて行うことができる。本発明の一態様では、個々のブロックを溶融液体形態の非粘着コーティング剤で満たされた溶融ポットに浸漬することができる。本発明の別の態様では、カーテンコーティングをブロック表面に施すことができる。本発明の好ましい実施形態では、ブロック表面に非粘着コーティングの薄層を、好ましくは最大１０μｍ〜１００μｍの厚さにて噴霧することができ、ブロック表面が覆われる。これらの方法は組み合わせてもよい。均一なコーティングパターンをもたらすために、一段階で接着剤表面全体をコーティングすることができる装置を使用することが好ましい。
【００３２】
コーティング材料の温度が比較的高いために又はＨＭＰＳＡの粘着性のために、本発明の方法に使用されるコーティング材料はＨＭＰＳＡ塊上に融合し、数秒、すなわち６０秒以内、好ましくは３０秒以内であるが、少なくとも０．１秒以上、例えば０．１秒〜３０秒で低温表面上に固定される。結果として、製品は溶融タンク内において接着剤と同時に溶融することができる。また任意に急速加熱を施し、非粘着コーティングの連続する膜形成を更に改善させることもできる。ＨＭＡがコーティング工程の開始時に固体形態であることから、続いて冷却操作に時間を費やす必要がない。
【００３３】
本発明の方法に使用されるコーティング材料は任意の熱可塑性材料とすることができるが、最大５０℃の不粘着特性を有するものとする。コーティング材料はホットメルト材料であることが好ましい。コーティング材料は、融点が約５４℃〜８５℃のパラフィンワックス及び融点が約５４℃〜９５℃の微結晶ワックス（後者の融点はＤＳＣ法によって求められる）等の石油ワックス、ＡＳＴＭ  Ｅ−２８によって求められる環球式軟化点が約１２０℃〜１６０℃のアタクチックポリプロピレン、メタロセン触媒のプロピレン系ワックス、メタロセン触媒のワックス又はシングルサイト触媒のワックス、フィッシャー−トロプシュワックス等の一酸化炭素と水素とを重合させることにより作製される合成ワックス、並びにポリオレフィンワックスを含む、ワックス及びその派生物から選択することができる。これらのワックスはそれぞれ室温で固体である。他の有用な物質／成分としては、接着剤業界にて「動物ワックス又は植物ワックス」と呼ばれるものが挙げられ、その例には、限定されるものではないが、水素化された動物性、魚性及び植物性の油脂、例えば水素化された獣脂、ラード、ダイズ油、綿実油、ヒマシ油、メンハーデン油、タラ肝油等があり、これらは水素化しているために周囲温度で固体である。これらはワックス材料と同等に機能することからも有用であることが分かっている。有用な部分的に結晶性のエチレン系ポリマーの中でも、チーグラー・ナッタ触媒重合により得られるＬＤＰＥ、ＶＬＤＰＥ、ＬＬＤＰＥ、ＭＤＰＥ、又は気相ランダム重合により得られるＬＤＰＥ、ＥＶＡ、ＥＡＡ、ＥＭＡ、ＥＢＡ、ＥＥ２ＨＡ、又はチーグラー・ナッタ触媒重合若しくはシングルサイト触媒重合若しくはメタロセン触媒重合により得られるＥＯ、ＥＰ、ＥＢ、ＥＨ、ＥＳＩコポリマーに言及することができる。加えて、エチレンメタクリレート、エチレンｎ−ブチルアクリレート及びエチレンアクリル酸ポリマーのような他のエチレンコポリマー；ポリエチレン、ポリプロピレン及びコポリマー、非晶質ポリ−α−オレフィン（ＡＰＡＯ）等のポリオレフィン；ポリ酢酸ビニル及びコポリマー；様々なアクリル系モノマー由来のポリ（メタ）アクリレート、例えばアルキル（メタ）アクリレート、ヒドロキシアルキル（メタ）アクリレート、アクリルアミド；ポリエステル；ポリビニルアルコール；ポリウレタン；ビニルモノマーとポリアルキレンオキシドとのコポリマーに言及することができる。他の有用な物質としては、ＳＢ、ＳＩ、ＳＢＳ、ＳＩＳ、ＳＥＢＳ、ＳＥＰＳ及びＳＥＰを含むエラストマーブロックコポリマーが挙げられる。有用なエラストマーはエチレンとプロピレンとのエラストマーコポリマー、又は官能性モノマーで修飾されたこのようなコポリマーである。例には、ＥＰＲゴム、ＥＰＤＭゴム及び／又はＥＰＲとＥＰＤＭとのブレンドがある。官能性モノマーとしては、カルボン酸基、無水物基、ヒドロキシル基、エーテル基、第一級、第二級及び第三級アミン基、並びにエステル基を含む１つ又は複数の官能基を含有する不飽和有機化合物群が挙げられる。
【００３４】
任意に、可塑剤をコーティング組成物（「コーティング材料」）に使用することができる。好適な可塑剤は、医療用及び工業用のホワイト油、ナフテン系鉱油、フタレート、アジペート、ポリプロピレン、ポリブテン、ポリイソプレンオリゴマー、水素化ポリイソプレン及び／又はポリブタジエンオリゴマー、安息香酸エステル、植物油又は動物油、並びにそれらの派生物である。本発明におけるコーティング組成物は、上述のポリマー、ひいては接着剤系全体を、コーティング組成物の製造及び塗布中に、並びに最終製品が周囲環境に日常的に曝されることで通常起こる熱及び酸化による分解の影響から守るのを助けるために、任意に安定剤又は抗酸化剤を含んでいてもよい。
【００３５】
図１を参照すると、好ましい実施形態では、ＨＭＰＳＡを造粒することが可能な任意の従来の水中ペレタイザー又は押出しラインによって、溶融状態のＨＭＰＳＡを造粒するか、又は小さく切断した後、冷却媒体、好ましくは水中で固化する。冷却状態、０℃〜２０℃、好ましくは５℃〜１５℃にあり、低温であるために一時的に不粘着形態であるＨＭＰＳＡ部分を、ゾーンＩにおいて様々なサイズ及び形状に構築することができる型穴へと充填する。型穴は好ましくは付着防止コーティングを備えてもよく、又はシリコーンのような自然に付着防止特性を呈する材料から作製することができる。型穴の付着防止特性は、充填プロセスの開始時に冷水、鉱油等のような様々な液体を型穴の壁に噴霧することで更に増大させることができる。別の実施形態では、型穴はプラスチック、紙、段ボール箱及びそれらの組合せのような使い捨て要素から作製することができる。型穴は矩形、球形又は円柱等のような様々な形状、及び好ましくは２５０ｇ〜４０００ｇといった様々なサイズとすることができる。本発明の別の態様では、型穴はＨＭＰＳＡブロックがコンベア上を輸送中に鋳型の形状を保つのを助けるのに使用することができる抵抗のような更なる加熱素子又は空気式ピストンのような圧力素子を備えていてもよい。別の実施形態では、充填プロセスを真空下で進めることができるように型穴は穿孔されていても又は孔を備えていてもよい。本発明の別の態様では、熱風噴射を適用し、ＨＭＰＳＡと周囲空気との温度差による凝縮を防ぐことができる。加えて、ＨＭＰＳＡと同様の特性を有する溶融状態の液体を充填プロセス中に同時に噴霧し、個々の細粒同士を付着させ、ブロックが型穴の形状を保持するのを助けることができる。
【００３６】
図１を参照すると、型穴を分割して開くか、又は使い捨て可能な場合に完全に分解して変形させ、ＨＭＰＳＡ部分のブロックは次のゾーンへと運ばれる。ゾーンＩＩでは、製品は低湿度レベル、好ましくは５％未満の相対湿度（ＲＨ）にて温風に曝すことで、造粒プロセスから持ち越された湿気又はプロセス中に生じる可能性のある凝縮を消散させる（evaporate）。空気の湿度を任意の従来の空気処理装置により調節することができる。ゾーンＩＩを対流、赤外線加熱、マイクロ波加熱及びそれらの組合せ等の従来技術で既知の様々な制御された加熱素子によって加熱することができる。ゾーンＩＩの温度はＨＭＰＳＡ材料を固体形態に保ち、効果的な乾燥のために空隙が可能な限り開くよう８０℃未満であることが好ましい。
【００３７】
図１を参照すると、固体ブロック形態のＨＭＰＳＡは更なる加熱のためにゾーンＩＩＩへと運ばれ、そこでＨＭＰＳＡを軟化点近くの、好ましくは６０℃を超える温度へと加熱し、ゾーンＩＩＩにおいて圧力によって成形することができる。ゾーンＩＩと同様に、ゾーンＩＩＩも様々な制御された加熱素子により加熱することができ、湿度を外部の空気処理装置により調節することができる。
【００３８】
図１を参照すると、固体ブロック形態のＨＭＰＳＡはゾーンＩＶへと運ばれ、ピストン又は二次鋳型を用いて圧力を印加し、好ましくは付着防止コーティングで処理することで、コーティングゾーンに入るＨＭＰＳＡブロックの形状を固定し、滑らかにする。ゾーンＩＩＩ及びゾーンＩＶでは、同様の熱及び圧力を印加することにより輸送及び保存条件を同じようにした後、ＨＭＰＳＡブロックをコーティングゾーンに入れる。結果として、ブロックの変形及び包装への接着剤の不要な付着を起こし得るコールドフロー及びブリーディング挙動が良好な程度まで抑えられる。その上、ＨＭＰＳＡ塊の表面対体積比はＨＭＰＳＡ塊の表面を滑らかにすることで低くなり、ひいてはＨＭＰＳＡ塊上に塗布するコーティング剤の量が削減される。
【００３９】
図１を参照すると、固体ブロック形態のＨＭＰＳＡはゾーンＶに運ばれ、そこで溶融液体形態の非粘着コーティング材料が塗布される。コーティング材料のＤＳＣ融点又は融点が適用されない場合には軟化点（ＡＳＴＭ  Ｅ  ２８）は５０℃を超える。非粘着コーティングは再溶融した際に接着剤組成物の特性が損なわれないように選択される。
【実施例】
【００４０】
実施例Ｉ：
使い捨て用の従来のＨＭＰＳＡ組成物を、スチレン−ブタジエン−スチレンブロックコポリマーを用いて作製した。粘着付与剤は接着のために添加し、可塑剤は製品の流動特性を調整するために添加する。
【００４１】
ＨＭＰＳＡを造粒することが可能な従来の水中ペレタイザー又は押出しラインによって、溶融形態のＨＭＰＳＡを３ｍｍのペレットへと造粒した後、４℃付近の温度の冷水中で固化する。
【００４２】
８℃付近の温度にて冷却状態にあり、一時的に不粘着形態のＨＭＰＳＡ粒を１リットル容量の円柱状の型穴に充填する。鋳型の内面には付着防止材料がコーティングされている。
【００４３】
型穴を２つに分離し、型穴の形状をした重量が約１ｋｇのＨＭＰＳＡ粒を付着防止材料がコーティングされたコンベヤ上に放出する。
【００４４】
ＨＭＰＳＡ塊は強制対流式コンベヤオーブンへと運ばれ、そこで温度４０℃及び５％相対湿度（ＲＨ）の高温及び低湿の空気が供給される。空気の湿度レベルは従来の空気処理装置により制御される。このゾーンでは、造粒プロセスから持ち越された残存する湿気又はプロセス中にＨＭＰＳＡ塊上にて生じる可能性のある凝縮が消散される。
【００４５】
この処理後、コンベヤに残るＨＭＰＳＡ塊の表面温度は８℃から室温（約２５℃）へと上昇し、ＨＭＰＳＡの温度を周囲温度と同じにすることにより、粒上での任意の更なる凝縮が抑えられる。
【００４６】
ＨＭＰＳＡ塊はコーティングゾーンへと運ばれ、そこでコーティング材料として１８０℃の非粘着性の高温溶融ホットメルト接着剤（ＨＭＡ）で満たされた溶融ポットにＨＭＰＳＡ塊を２秒未満、浸漬する。コーティング材料はブタジエン−スチレンブロックコポリマー、粘着付与剤、可塑剤及びワックスを用いて配合され、コーティング材料の粘度は約５００ｃｐｓ（１８０℃）である。ＨＭＰＳＡ塊は全体がコーティング材料で覆われ、熱水形態のコーティング材料がＨＭＰＳＡ塊の表面上に融合する。コーティングを１０秒で冷却させる。
【００４７】
最終製品は実質的に不粘着形態で存在し、コーティングは更なる塗布に際して溶融タンク内にてＨＭＰＳＡ塊と同時に溶融することができる。
【００４８】
実施例ＩＩ：
使い捨て用の従来のＨＭＰＳＡ組成物を、スチレン−ブタジエン−スチレンブロックコポリマーを用いて作製した。粘着付与剤は接着のために添加し、可塑剤は製品の流動特性を調整するために添加し、抗酸化剤は熱安定性のために添加する。
【００４９】
ＨＭＰＳＡを造粒することが可能な従来の水中ペレタイザー又は押出しラインによって、溶融形態のＨＭＰＳＡを４ｍｍのペレットへと造粒した後、１０℃付近の温度の冷水中で固化する。
【００５０】
１５℃付近の温度にて冷却状態にあり、一時的に不粘着形態のＨＭＰＳＡ粒を１リットル容量の円柱状の型穴に充填する。鋳型の内面には付着防止材料がコーティングされている。
【００５１】
型穴を開き、型穴の形状をした重量が約１ｋｇのＨＭＰＳＡ粒を付着防止材料がコーティングされたコンベヤ上に放出する。
【００５２】
ＨＭＰＳＡ塊は強制対流式コンベヤオーブンへと運ばれ、そこで周囲温度（約２５℃）及び５％相対湿度（ＲＨ）の空気が供給される。このゾーンでは、造粒プロセスから持ち越された残存する湿気又はプロセス中にＨＭＰＳＡ塊上にて生じる可能性のある凝縮が消散される。
【００５３】
この処理後、コンベヤに残るＨＭＰＳＡ塊の表面温度は１５℃から室温（約２５℃）へと上昇し、ＨＭＰＳＡの温度を周囲温度と同じにすることにより、粒上での任意の更なる凝縮が抑えられる。
【００５４】
ＨＭＰＳＡ塊はコーティングゾーンへと運ばれ、そこでコーティング材料として１９０℃の非粘着性の高温溶融ホットメルト接着剤（ＨＭＡ）で満たされた溶融ポットにＨＭＰＳＡ塊を２秒未満、浸漬する。コーティング材料はブタジエン−スチレンブロックコポリマー、粘着付与剤、可塑剤、ワックス及び抗酸化剤を用いて配合され、コーティング材料の粘度は約４００ｃｐｓ（１９０℃）である。ＨＭＰＳＡ塊は全体がコーティング材料で覆われ、熱水形態のコーティング材料がＨＭＰＳＡ塊の表面上に融合する。
【００５５】
コーティングを１２秒で冷却させる。最終製品は実質的に不粘着形態で存在し、コーティングは更なる塗布に際して溶融タンク内にてＨＭＰＳＡ塊と同時に溶融することができる。
【００５６】
実施例ＩＩＩ：
使い捨て用の従来のＨＭＰＳＡ組成物を、スチレン−ブタジエン−スチレンブロックコポリマーを用いて作製した。粘着付与剤は接着のために添加し、可塑剤は製品の流動特性を調整するために添加し、抗酸化剤は熱安定性のために添加する。
【００５７】
ＨＭＰＳＡを造粒することが可能な従来の水中ペレタイザー又は押出しラインによって、溶融形態のＨＭＰＳＡを４ｍｍのペレットへと造粒した後、１０℃付近の温度の冷水中で固化する。
【００５８】
１５℃付近の温度にて冷却状態にあり、一時的に不粘着形態のＨＭＰＳＡ粒を１リットル容量の円柱状の型穴に充填する。鋳型の内面には付着防止材料がコーティングされている。
【００５９】
型穴を開き、型穴の形状をした重量が約１ｋｇのＨＭＰＳＡ粒を付着防止材料がコーティングされたコンベヤ上に放出する。
【００６０】
ＨＭＰＳＡ塊は強制対流式コンベヤオーブンへと運ばれ、そこで周囲温度（約２５℃）及び５％相対湿度（ＲＨ）の空気が供給される。このゾーンでは、造粒プロセスから持ち越された残存する湿気又はプロセス中にＨＭＰＳＡ塊上にて生じる可能性のある凝縮が消散される。
【００６１】
この処理後、コンベヤに残るＨＭＰＳＡ塊の表面温度は１５℃から室温（約２５℃）へと上昇し、ＨＭＰＳＡの温度を周囲温度と同じにすることにより、粒上での任意の更なる凝縮が抑えられる。
【００６２】
ＨＭＰＳＡ塊はコーティングゾーンへと運ばれ、そこでコーティング材料として１９０℃の非粘着性の高温溶融液で満たされた溶融ポットにＨＭＰＳＡ塊を２秒未満、浸漬する。コーティング材料は粘度が約５０ｃｐｓ（１９０℃）及びＤＳＣ融点が６４℃のパラフィンワックスである。ＨＭＰＳＡ塊は全体が熱水形態のコーティング材料で覆われ、ＨＭＰＳＡ塊の表面上に融合する。コーティングを３秒で冷却させる。
【００６３】
最終製品は実質的に不粘着形態で存在し、コーティングは塗布中に溶融タンク内にて接着剤と同時に溶融することができる。
【００６４】
実施例ＩＶ：
使い捨て用の従来のＨＭＰＳＡ組成物を、スチレン−ブタジエン−スチレンブロックコポリマーを用いて作製した。粘着付与剤は接着のために添加し、可塑剤は製品の流動特性を調整するために添加し、抗酸化剤は熱安定性のために添加する。
【００６５】
ＨＭＰＳＡを造粒することが可能な従来の水中ペレタイザー又は押出しラインによって、溶融形態のＨＭＰＳＡを４ｍｍのペレットへと造粒した後、６℃付近の温度の冷水中で固化する。
【００６６】
１０℃付近の温度にて冷却状態にあり、一時的に不粘着形態のＨＭＰＳＡ粒を１リットル容量の円柱状の型穴に充填する。鋳型の内面には付着防止材料がコーティングされている。充填操作後、ＨＭＰＳＡ材料のより良好な包装のために、型穴内のＨＭＰＳＡを付着防止コーティング処理されたピストンにて加圧する。
【００６７】
型穴を開き、型穴の形状をした重量が約１ｋｇのＨＭＰＳＡ粒を付着防止材料がコーティングされたコンベヤ上に放出する。
【００６８】
ＨＭＰＳＡ塊は強制対流式コンベヤオーブンへと運ばれ、そこで周囲温度（約２５℃）及び５％相対湿度（ＲＨ）の空気が供給される。このゾーンでは、造粒プロセスから持ち越された残存する湿気又はプロセス中にＨＭＰＳＡ塊上にて生じる可能性のある凝縮が消散される。
【００６９】
この処理後、コンベヤに残るＨＭＰＳＡ塊の表面温度は１５℃から室温（約２５℃）へと上昇し、ＨＭＰＳＡの温度を周囲温度と同じにすることにより、粒上での任意の更なる凝縮が抑えられる。
【００７０】
ＨＭＰＳＡ塊はコーティングゾーンへと運ばれ、そこでＨＭＰＳＡ塊の表面全体にコーティング材料として１８０℃の非粘着性の高温溶融液を噴霧する。コーティング材料はブタジエン−スチレンブロックコポリマー、粘着付与剤、可塑剤及びワックスを用いて配合され、コーティング材料の粘度は約５００ｃｐｓ（１８０℃）である。ＨＭＰＳＡ塊は熱水形態のコーティング材料で覆われ、ＨＭＰＳＡ塊の表面上に融合する。コーティングを９秒で冷却させる。
【００７１】
最終製品は実質的に不粘着形態で存在し、コーティングは塗布中に溶融タンク内にて接着剤と同時に溶融することができる。
【００７２】
実施例Ｖ：
使い捨て用の従来のＨＭＰＳＡ組成物を、スチレン−ブタジエン−スチレンブロックコポリマーを用いて作製した。粘着付与剤は接着のために添加し、可塑剤は製品の流動特性を調整するために添加し、抗酸化剤は熱安定性のために添加する。
【００７３】
ＨＭＰＳＡを造粒することが可能な従来の水中ペレタイザー又は押出しラインによって、溶融形態のＨＭＰＳＡを４ｍｍのペレットへと造粒した後、６℃付近の温度の冷水中で固化する。
【００７４】
１０℃付近の温度にて冷却状態にあり、一時的に不粘着形態のＨＭＰＳＡ粒を１リットル容量の円柱状の型穴に充填する。鋳型の内面には付着防止材料がコーティングされている。充填操作後、ＨＭＰＳＡ材料のより良好な包装のために、型穴内のＨＭＰＳＡを付着防止コーティング処理されたピストンにて加圧する。
【００７５】
型穴を開き、型穴の形状をした重量が約１ｋｇのＨＭＰＳＡ粒を付着防止材料がコーティングされたコンベヤ上に放出する。
【００７６】
ＨＭＰＳＡ塊は強制対流式コンベヤオーブンへと運ばれ、そこで周囲温度（約２５℃）及び５％相対湿度（ＲＨ）の空気が供給される。このゾーンでは、造粒プロセスから持ち越された残存する湿気又はプロセス中にＨＭＰＳＡ塊上にて生じる可能性のある凝縮が消散される。
【００７７】
この処理後、コンベヤに残るＨＭＰＳＡ塊の表面温度は１５℃から室温（約２５℃）へと上昇し、ＨＭＰＳＡの温度を周囲温度と同じにすることにより、粒上での任意の更なる凝縮が抑えられる。
【００７８】
ＨＭＰＳＡ塊はコーティングゾーンへと運ばれ、そこでＨＭＰＳＡ塊の表面全体にコーティング材料として１７０℃の非粘着性の高温溶融液を噴霧する。コーティング材料はＡＳＴＭ  Ｄ  １２３８に準拠したメルトインデックスが５００ｇ／１０分であり、酢酸ビニル含量が１８質量％であり、ＤＳＣ融点が８６℃のＥＶＡコポリマーである。ＨＭＰＳＡ塊はコーティング材料で覆われ、コーティング材料はＨＭＰＳＡ塊の表面と十分に相互作用している。コーティングを１秒で冷却させる。
【００７９】
最終製品は実質的に不粘着形態で存在し、コーティングは塗布中に溶融タンク内にて接着剤と同時に溶融することができる。
【図１】
2017524513.tif 000002
【国際調査報告】
2017524513.tif 000003
2017524513.tif 000004
2017524513.tif 000005
2017524513.tif 000006